(57)【特許請求の範囲】
【請求項１】
仮撚捲縮加工糸を経糸及び／または緯糸に配して製織して得た織物芯地において、該仮撚捲縮加工糸が、その長さ方向に、未解撚部が一カ所に連続することなく、１０〜５００ｍｍの繰り返しピッチを有しながら散在された仮撚捲縮加工糸であることを特徴とするモワレ防止織物芯地。
【請求項２】
未解撚部の混在比率が、０．５〜１０％である請求項１記載のモワレ防止織物芯地。
【請求項３】
織物の経糸密度が７０〜１２０本／インチで、且つ緯糸密度が４０〜８０本／インチである請求項１または２記載のモワレ防止織物芯地。
【請求項４】
仮撚捲縮加工糸が、熱延伸可能な合成繊維糸条を予め非加撚状態で加熱体に接触させて加熱した後、該加熱の終了点を加撚開始点として仮撚を施し、同時延伸仮撚加工することにより得た仮撚捲縮加工糸である請求項１、２又は３記載のモワレ防止織物芯地。
【発明の詳細な説明】
【０００１】
【発明の属する技術分野】
本発明は、モワレ縞の発生が少ない織物芯地に関する。
【０００２】
【従来の技術】
従来から、衣服の製造には造形性、風合い調整、易縫製性などの観点から、芯地が使用されてきた。
【０００３】
芯地に要求される最も重要な性能は、表地の寸法変化に十分追随できることであり、このような性能を満足させるため、例えば、特開昭６２−９７９３７号公報には、経糸及び緯糸に全捲縮率が１５〜４０％の仮撚加工糸を用い、表地への寸法追随性を向上させた織物芯地が提案されている。
【０００４】
また、特開平２−１１８１０４号公報には、特定の単糸繊度、総繊度、捲縮率、毛羽数を有するポリエステル仮撚加工糸を用いることにより、ソフト性、肉薄性、軽量性を改善した接着芯地が記載されている。
【０００５】
ところが、最近は、衣服用素材（表地）が薄地化して透け易くなってきており、特に春夏用衣料ではこの傾向が顕著であるが、この様な透け易い表地に、従来の仮撚加工糸からなる織物芯地を用いると、表地の織り糸と芯地の織り糸が互いに干渉して、モワレ縞と称される模様が現出する。特に、接着芯地においては、この現象が顕著である。このモワレ縞は、衣服外観として極めて不快なもので、縫製業界では大きな問題となっている。
【０００６】
このモワレ縞の発生を防止する芯地として、織り組織を持たない不織布芯地が知られているが、不織布芯地は、外力による変形が大きいため、表地の風合いを損なうことがあるという欠点がある。
【０００７】
また、織物芯地でモワレ縞を防止する方法として、組織点を少なくした綾組織や繻子組織、あるいは組織点をランダマイズした梨地組織などを用いる方法が知られている。しかし、これらの方法では、現実にはモワレ縞防止効果が少なく、しかも組織点が少ないために、目よれ（織り糸が移動する現象）が発生し易く、芯地の機能が十分発現できないうえ、織りコストも高くなるという欠点がある。
【０００８】
更に、特開昭５４−８８３６４号公報には、合成繊維嵩高加工糸からなる織物をリラックス処理して、織組織が判然としないようにすることによりモワレ縞の発生を防止しようとした織物芯地が提案されている。しかし、この織物芯地のモワレ縞防止効果は極めて少なく、実用性に乏しい。
【０００９】
このように、モワレ縞の発生を現実に防止できる織物芯地は、これまで知られておらず、どうしてもモワレ縞を防止する必要がある場合は、織物芯地を斜めに裁断して用いている。しかし、この方法は、縫製作業が極めて煩雑で高コストとなり、かつ、外力による変形の方向が表地とは異なるため、表地の風合変化が大きくなるという問題がある。
【００１０】
【発明が解決しようとする課題】
本発明の目的は、かかる従来技術の問題点を解消し、低コストでモワレ縞の発生を防止することができ、しかも、表地の風合いを損なうことのない、透明感、通気性に優れた織物芯地を提供することにある。
【００１１】
【課題を解決するための手段】
本発明者らは、上記目的を達成するために鋭意検討を重ねた結果、芯地織物を構成する経糸及び緯糸に、その長さ方向に未解撚部が間欠的に混在した仮撚捲縮加工糸を用いれば良いことを見出し、本発明を完成するに至った。
【００１２】
すなわち、本発明によれば、（１）仮撚捲縮加工糸を経糸及び／または緯糸に配して製織して得た織物芯地において、該仮撚捲縮加工糸が、その長さ方向に、未解撚部が一カ所に連続することなく、１０〜５００ｍｍの繰り返しピッチを有しながら散在された仮撚捲縮加工糸であることを特徴とするモワレ防止織物芯地、（２）未解撚部の混在比率が、０．５〜１０％である上記（１）記載のモワレ防止織物芯地、及び（３）仮撚捲縮加工糸が、熱延伸可能な合成繊維糸条を予め非加撚状態で加熱した後、該加熱の終了点を加撚開始点として仮撚を施し、同時延伸仮撚加工することにより得た仮撚捲縮加工糸である上記（１）又は（２）記載のモワレ防止織物芯地が提供される。
【００１３】
【発明の実施の形態】
本発明の織物芯地の経糸及び緯糸に用いる仮撚捲縮加工糸は、未解撚部を有する仮撚捲縮加工糸であり、ポリエステル繊維、ポリアミド繊維、ポリアクリロニトリル繊維、ポリエチレン繊維、ポリプロピレン繊維等に仮撚加工を施した捲縮加工糸などが例示される。なかでも、芯地風合いの面から、ポリエステル仮撚捲縮加工糸が最も好適に用いられる。
【００１４】
この捲縮加工糸の全繊度は、通常、１００デニール以下、単糸数は、２０以下で用いられる。全繊度が１００デニールを越える場合は、芯地の目付や厚さが大きくなり、通常は薄地の表地に用いられず、もっぱら、透け難い厚地の表地に使用されるので、モワレ縞が発生しにくく、本発明の効果が充分に奏されない。
【００１５】
本発明で使用する仮撚捲縮加工糸には、その長さ方向に、未解撚部が間欠的に混在されていることが必要であり、その混在比率は、０．５〜１０％であることが好ましい。
【００１６】
ここで、未解撚部が間欠的に混在されているとは、糸の長さ方向において、未解撚部が一カ所に連続することなく、１０〜５００ｍｍ程度の繰り返しピッチを有しながら散在されている状態を言う。
【００１７】
上記混在比率が０．５％未満の場合は、モワレ縞発生の防止効果が不充分となり、一方、混在比率が１０％を越える場合は、目よれ（織り糸が移動する現象）が発生し易くなるので好ましくない。
【００１８】
ここで、未解撚部の混在比率とは、仮撚捲縮加工糸の全長に占める未解撚部の合計長さの比を言う。
【００１９】
上記未解撚部のより好ましい混在比率は、２〜５％である。
【００２０】
このような未解撚部を有する仮撚捲縮加工糸は、仮撚温度を比較的高い温度（例えば、ポリエステル繊維の場合、２３０〜３００℃）として、繊維間に適度な融着を生ぜしめ、それによって、部分的に未解撚部を混在させることにより製造することができる。
【００２１】
また、図２に示すような延伸仮撚装置を用いて、約１，５００ｍ／分以下の低紡糸速度で紡糸した未延伸糸を同時延伸仮撚することによっても得ることができる。
【００２２】
図２において、ポリエステル繊維などの未延伸糸１を、供給ローラー２を経由して、加熱ローラー３に複数回捲回し、予め非加撚状態で加熱する。次いで、加熱ローラー３の糸離れ点を押さえローラー４で押圧しながら、仮撚ヒーター５、仮撚具（仮撚ディスク）６を通して加撚、解撚を施し、加熱ローラー３よりも大きい周速度で回転する引取ローラー７に複数回捲回して引き取り、押さえローラー４の押圧点（加熱ローラー３の糸離れ点）まで仮撚を遡及させ、未延伸糸を冷却することなく、仮撚と同時に延伸を行う。その後、スピンドル式巻取装置８よりパーン９に巻き取る。
【００２３】
この場合、加熱ローラー３あるいは仮撚ヒーター５の温度を、それぞれ通常の延伸あるいは仮撚加工の際の温度よりもやや高めの温度に設定しておくと、未解撚部の発生が促進されるので好ましい。
【００２４】
例えば、１，５００ｍ／分以下の紡糸速度で紡糸したポリエステル未延伸糸を延伸仮撚する場合は、加熱ローラー３の温度は、通常９０℃前後の温度が用いられるが、これを１２０℃前後の温度に設定すると、未解撚部の発生が多くなる。
【００２５】
図２に示すような延伸仮撚機を用いて同時延伸仮撚すると、加熱ローラー３上の未延伸糸は、押さえローラー４によって、一本一本の単繊維が、中心部に位置する繊維と外周部に位置する繊維とに別れ、仮撚の際に、中心部に位置する繊維の周りに、外周部に位置する繊維が巻き付いた状態で固定されるため、未解撚部として残留することになる。
【００２６】
また、低紡糸速度で紡糸した未延伸糸を使用することによって、半延伸糸（ＰＯＹ）を用いた場合に比較して、仮撚張力が低くなることから、未解撚部が残留しやすく、未解撚部が混在した仮撚捲縮加工糸を容易に製造することができる。
【００２７】
本発明の織物芯地の織組織としては、例えば、平織、綾織、繻子織、梨地織などを挙げることができる。特に、未解撚部を有する仮撚捲縮加工糸を無撚で平織組織に製織したものは、製織後の生機を染色工程で温水処理する際に、解撚部は繊維が捩れたり、開繊したりして乱れ、未解撚部は、そのまま、ほぼ生糸の形態を保持する結果、両者の形態差が大きくなって、織物の目面を乱すことになり、モワレ縞防止効果が一段と向上するので好ましい。
【００２８】
また、本発明においては、経糸と緯糸のいずれか一方に上記の未解撚部が混在していれば良いが、特に、経糸と緯糸の両方に上記未解撚部が混在していることが、モワレ縞防止の上で好ましい。
【００２９】
この際、織密度は特に限定されないが、あまり織密度が小さいと芯地の機能が損なわれ、一方、織密度が大きすぎると芯地の風合が悪化するので、経糸密度は７０〜１２０本／インチ、また、緯糸密度は４０〜８０本／インチであることが好ましい。
【００３０】
本発明の織物芯地は、通常、片面に熱可塑性樹脂を塗布して使用する。この熱可塑性樹脂としては、ポリアミド系樹脂、ポリエチレン系樹脂、エチレン酢酸ビニール共重合体樹脂などが好適であり、その塗布方式は、シングルドット状、ダブルドット状、メッシュ状等であることが好ましい。
【００３１】
また、本発明の織物芯地は、接着芯地、非接着芯地、仮接着芯地のいずれでもよいが、モワレ縞の発生し易い接着芯地として用いた場合、本発明の効果が顕著に発揮されるので好ましい。
【００３２】
仮撚捲縮加工糸は、仮撚を付与して熱セットした後、これを解撚することにより、捲縮嵩高性能を発現させるものであり、未解撚部を有することは、それだけ捲縮嵩高性能が劣ることになる。従って、通常の仮撚加工糸において未解撚部が混在しているということは、致命的な欠陥となる。
【００３３】
本発明においては、通常の仮撚捲縮加工糸では、避けなければならない未解撚部を、積極的に混在させることにより、モワレ縞の発生を防止することに成功したものである。
【００３４】
モワレ縞は、表地の織り糸間空隙と芯地の織り糸間空隙とが周期的に重なることによって発生する干渉現象であるが、本発明の織物芯地は、図１に示すように、織り糸（経糸Ｗ１〜Ｗ５、緯糸Ｆ１〜Ｆ５）の仮撚捲縮加工糸に、形態の異なる未解撚部ａと解撚部ｂとがランダムに混在しているため、織物組織を変化させたものと同等か、あるいはそれ以上に目面が乱され、表地と重ね合わせた場合に、表地の織り糸間空隙が均一で、周期的であっても、芯地のランダムな織り糸間空隙と周期性をもって重なるようなことがなく、モワレ縞の発生が防止されるのである。
【００３５】
更に、春夏用衣料では、表地に、張り腰があり、通気性の良い薄地布帛が用いられるが、本発明の織物芯地は、未解撚部ａを有する仮撚捲縮加工糸で製織されており、該未解撚部ａが集束されていることから、透明感や通気性にも優れており、薄地の春夏用衣料の表地でも、その特徴を損なうことなく用いることができる。
【００３６】
【実施例】
以下、実施例により本発明を更に詳細に説明する。なお、実施例中の未解撚部の混在比率、モワレ縞の有無及び芯地の外観は、下記の方法により測定した。
【００３７】
（１）未解撚部の混在比率
仮撚捲縮加工糸又は該仮撚捲縮加工糸から構成される織物の表面写真を撮影し、写真から未解撚部の合計長さ（ｌ1 ）及び加工糸の全長（ｌ0 ）を読み取り、下記式により混在比率を算出した。
混在比率（％）＝（ｌ1 ／ｌ0 ）×１００
尚、上記測定は、任意の１０箇所について実施し、その平均値で表わした。
【００３８】
（２）モワレ縞の有無
得られた織物芯地の上にデンシメーター（干渉縞を利用して織り密度を測定する器具）を重ね、干渉縞の有無を測定し、干渉縞（モワレ縞）が全く無い極めて良好なものを◎、干渉縞（モワレ縞）が目立たず、実用上問題がないものを○、干渉縞（モワレ縞）が目立つものを×で示した。
【００３９】
（３）芯地の外観
得られた織物芯地について、目視により目よれによる芯地表面の乱れを観察し、乱れの無いものを◎、やや乱れがあるが、実用上問題のないものを○、外観が劣るものを×とした。
【００４０】
［実施例１］
紡糸速度１２５０ｍ／分で紡糸したポリエチレンテレフタレート未延伸糸を、図２に示す延伸仮撚装置を用い、供給ローラー２の周速度を３００ｍ／分、加熱ローラー３の周速度を３０１ｍ／分、その温度を１２０℃、仮撚ヒーター５の温度を２８０℃、延伸ローラー７の周速度を９００ｍ／分にして、延伸同時仮撚加工し、３０デニール／１０フィラメントの仮撚捲縮加工糸を得た。
【００４１】
なお、仮撚具６には三軸摩擦型のディスク式仮撚具を用い、ディスクの周速度を１，８００ｍ／分とした。
【００４２】
得られた仮撚捲縮加工糸は、捲縮率が２２％で、未解撚部と解撚部が混在しており、未解撚部の混在比率は４．１％であった。
【００４３】
この仮撚捲縮加工糸を経糸及び緯糸に用いて製織した後、染色工程でリラックス処理（９８℃の温水）し、引き続きアルカリ液中で２５％の減量加工を施し、その後、ファイナルセット（１７０℃、４５秒間）処理して、経密度が９５本／インチ、緯密度が６２本／インチ、目付１８ｇ／ｍ2 の平織組織の織物を得た。
【００４４】
この織物は、デンシメータによる測定で干渉縞が全く検出されず、モワレ縞の有無は◎、また、芯地の外観は◎であり、適度なストレッチ性、ドレープ性を有すると共に、透明感、通気性に優れたものであった。
【００４５】
［比較例１］
実施例１において、紡糸速度３，５００ｍ／分で紡糸したポリエチレンテレフタレート未延伸糸（ＰＯＹ）を、加熱ローラーの温度を９５℃、仮撚ヒーター５の温度を２００℃、延伸ローラー７の周速度を４５０ｍ／分にし、その他の条件は実施例１と同じにして延伸同時仮撚加工し、３０デニール／１０フィラメントの仮撚捲縮加工糸を得た。
【００４６】
得られた仮撚捲縮加工糸は、捲縮率が１６％で、未解撚部は全く存在しない仮撚捲縮加工糸であった。
【００４７】
次いで、実施例１と同様にして製織、処理を行い、経密度が９５本／インチ、緯密度が６２本／インチ、目付１８ｇ／ｍ2 の平織組織の織物を得た。
【００４８】
この織物は、デンシメータによる測定で干渉縞が目立ち、モワレ縞の有無は×であり、透明感、通気性の劣ったものであった。
【００４９】
［実施例２〜６］
実施例１において、加熱ローラー３と仮撚ヒーター５の温度及び加熱ローラー３と延伸ローラー７の周速度を表１に示す如く変更することにより、未解撚部の混在比率の異なる仮撚捲縮加工糸を得た。
【００５０】
これらの仮撚捲縮加工糸を用いて、実施例１と同様に製織、処理を行った。
【００５１】
結果は表１に示す通りであり、未解撚部の混在比率が２〜５％の範囲内にあるとき（実施例３、４）、特に優れたモワレ縞防止効果が得られた。
【００５２】
【表１】
0003819963.tif 000002
【００５３】
【発明の効果】
以上説明したように、本発明の織物芯地によれば、織り糸（経糸、緯糸）を構成する仮撚捲縮加工糸に、形態の異なる未解撚部と解撚部とがランダムに混在しているため、目面が乱され、モワレ縞の発生を防止することができる。更に、未解撚部が集束されていることから、透明感や通気性にも優れており、薄地の春夏用衣料の表地でも、その特徴を損なうことなく用いることができる。しかも、特殊な製造工程を必要とせず、低コストで製造することができる。
【図面の簡単な説明】
【図１】本発明の織物芯地に用いる織物の一例を示す拡大平面図である。
【図２】本発明で使用するのに適した仮撚捲縮加工糸を製造する装置の一例を示す側面図である。
【符号の説明】
Ｗ１〜Ｗ５  経糸
Ｆ１〜Ｆ５  緯糸
ａ  未解撚部
ｂ  解撚部
１  未延伸糸
２  供給ローラー
３  加熱ローラー
４  押さえローラー
５  仮撚ヒーター
６  仮撚具（仮撚ディスク）
７  延伸ローラー
８  スピンドル式巻取装置
９  パーン
【図１】
0003819963.tif 000003
【図２】
0003819963.tif 000004